(57)【要約】【課題】  本発明の目的は、機械物理性能（耐摩耗性、引張強度）向上、耐老化性向上（耐熱老化及び耐光老化性）および加工性能が改善されたコム組成物を提供する。【解決手段】  親水性シリカを（Ａ）アミノアルキルシラン化合物で処理し、さらに（Ｂ）（ａ）炭素数３〜２２の直鎖あるいは分岐鎖の飽和又は不飽和の１価のカルボン酸化合物、（ｂ）アルキルケテンダイマーから選ばれた１種以上を含む疎水化剤と反応させて得られる疎水性シリカを含有することを特徴とするゴム組成物。【選択図】      なし【特許請求の範囲】
【請求項１】
親水性シリカを（Ａ）一般式（１）（式中、Ｒ１は炭素数１〜４のアルキレン基、Ｒ２は炭素数１〜４のアルキレン基、Ｒ３、Ｒ４、Ｒ５はそれぞれ独立に水素原子、炭素数１〜３のアルキル基、炭素数１〜３のアルコキシ基、ｎは０〜５の整数である。）で表されるアミノアルキルシラン化合物で処理し、さらに（Ｂ）（ａ）炭素数３〜２２の直鎖あるいは分岐鎖の飽和又は不飽和の１価のカルボン酸化合物、（ｂ）一般式（２）（式中、Ｒ６、Ｒ７は共に炭素数３〜２２の直鎖あるいは分岐鎖のアルキル基、炭素数３〜２２の直鎖あるいは分岐鎖のアルケニル基、炭素数７〜２８のアルキルフェニル基である。）で表されるアルキルケテンダイマーから選ばれた１種以上を含む疎水化剤と反応させて得られる疎水性シリカを含有することを特徴とするゴム組成物。
【化１】
2008106205.tif 000009
【化２】
2008106205.tif 000010
【請求項２】
ゴムが、天然ゴム、エポキシ化天然ゴム、ブタジエンゴム、イソプレンゴム、スチレン−ブタジエンゴム、エチレン−プロプレンジエンゴム、アクリロニトリル−ブタジエンゴム（ニトリルゴム）、クロロプレンゴム（ネオプレンゴム）、ブチルゴム（イソプレン−イソブチレンゴム）、フッ素ゴムから選ばれる１種以上である請求項１記載のゴム組成物。
【請求項３】
アミノアルキルシラン化合物が３−アミノプロピルトリメトキシシラン、３−アミノプロピルトリエトキシシラン、３−（２−アミノエチル）アミノプロピルメチルジメトキシシラン、３−（２−アミノエチル）アミノプロピルトリメトキシシランから選ばれた１種以上である請求項１又は請求項２記載のゴム組成物。
【請求項４】
疎水化剤がデカン酸、ドデカン酸、ステアリン酸、デカン酸塩化物、ドデカン酸塩化物、ステアリン酸塩化物、ヤシアルキル（炭素数１０〜１２）ケテンダイマー、硬化牛脂アルキル（炭素数１４〜１８）ケテンダイマー（ＡＫＤ）の１種以上である請求項１乃至請求項３のいずれかに記載のゴム組成物。
【請求項５】
疎水性シリカをゴム１００重量部に対して５〜１００重量部を添加する請求項１乃至請求項４のいずれかに記載のゴム組成物。
【請求項６】
親水性シリカと疎水性シリカを２０：８０〜５０：５０で併用する請求項１乃至請求項５のいずれかに記載のゴム組成物。
【発明の詳細な説明】
【技術分野】
【０００１】
本発明は、疎水性シリカを含有するゴム組成物に関する。
【背景技術】
【０００２】
一般にタイヤ、ベルトのようなゴム製品にはシリカ（ホワイトカーボン）あるいはシリカとカーボンブラックが配合されている。使用されるシリカは、通常、親水性があるためにシランカップリング剤を使用して疎水化して配合される。例えば、自動車用タイヤでは、シリカ（ホワイトカーボン）あるいはシリカとカーボンブラックを配合することにより、タイヤの運動安定性の向上（例えばウエット路面での制動性能の向上と転がり抵抗の低減）、低燃費が得られる。また、ベルトなどゴム製品にシリカとカーボンブラックを配合することによって、カーボンブラックのみの配合に比べて、ゴムの引裂強さ、断裂永久歪、Akron摩耗性など機械物理性能を向上や耐老化性向上（耐熱老化及び耐光老化性）向上することができる。
【０００３】
そこで、シリカの改質とこれを配合したゴム製品の性能向上について、種々の検討と提案が行われてきた。例えば、天然ゴムを含むゴム組成物にシランカップリング剤で処理した親水性シリカとステアリン酸金属塩を添加して天然ゴムの強度と耐摩耗性を向上させる方法（例えば特許文献１〜５参照）、ゴムの部分的強度補強をゾルーゲル法による親水性シリカの均一分散方法（例えば特許文献６、７参照）、エポキシ化天然ゴムと炭素数１〜８のイソモノオレフィンとｐ−アルキルスチレンとの共重合体によるゴムの耐リバージョン性向上及び耐熱老化向上（例えば特許文献８参照）等がある。しかし、親水性シリカは凝集しやすいうえに粘性が高いためにゴムへの均一分散は非常に難しい。また、親水性シリカを疎水化して使用する方法でも未だに満足しうる機械物理性能を向上や耐老化性向上（耐熱老化及び耐光老化性）向上は得られていない。
【０００４】
【特許文献１】特開２０００−７２４３４号公報
【特許文献２】特開２００３−１８３０１７号公報
【特許文献３】特表２００５−５００４２０号公報
【特許文献４】特開２００５−２６３９５６号公報
【特許文献５】特開２００５−２７２５０８号公報
【特許文献６】特許第３４０８３７３号公報
【特許文献７】特許第３５９３４０４号公報
【特許文献８】特開２００１−２３３９９５号公報
【発明の開示】
【発明が解決しようとする課題】
【０００５】
本発明の目的は、機械物理性能（耐摩耗性、引張強度）向上、耐老化性向上（耐熱老化、耐光老化性及び耐オゾン性）および加工性能が改善されたコム組成物を提供することにある。
【課題を解決するための手段】
【０００６】
本発明者らは、ゴム組成物の機械物理性能（耐摩耗性、引っ張り強度）向上、耐老化性向上（耐熱老化及び耐光老化性）および加工性能が改善されたゴム組成物に関して鋭意検討を重ねた結果、親水性シリカを特定のアミノアルキルシラン化合物及び特定の疎水化剤により疎水化された疎水性シリカをゴムに配合することで、ゴム組成物の機械物理性能（耐摩耗性、引張強度）向上、耐老化性向上（耐熱老化、耐光老化性及び耐オゾン性）および加工性能が改善されることを見出し、本発明を完成した。
【０００７】
即ち、請求項１に係る発明は、親水性シリカを（Ａ）一般式（１）（式中、Ｒ１は炭素数１〜４のアルキレン基、Ｒ２は炭素数１〜４のアルキレン基、Ｒ３、Ｒ４、Ｒ５はそれぞれ独立に水素原子、炭素数１〜３のアルキル基、炭素数１〜３のアルコキシ基、ｎは０〜５の整数である。）で表されるアミノアルキルシラン化合物で処理し、さらに（Ｂ）（ａ）炭素数３〜２２の直鎖あるいは分岐鎖の飽和又は不飽和の１価のカルボン酸化合物、（ｂ）一般式（２）（式中、Ｒ６、Ｒ７は共に炭素数３〜２２の直鎖あるいは分岐鎖のアルキル基、炭素数３〜２２の直鎖あるいは分岐鎖のアルケニル基、炭素数７〜２８のアルキルフェニル基である。）で表されるアルキルケテンダイマーから選ばれた１種以上を含む疎水化剤と反応させて得られる疎水性シリカを含有することを特徴とするゴム組成物である。
【０００８】
【化１】
2008106205.tif 000002
【０００９】
【化２】
2008106205.tif 000003
【００１０】
請求項２に係る発明は、請求項１記載のゴム組成物であり、ゴムが、天然ゴム、エポキシ化天然ゴム、ブタジエンゴム、イソプレンゴム、スチレン−ブタジエンゴム、エチレン−プロプレンジエンゴム、アクリロニトリル−ブタジエンゴム（ニトリルゴム）、クロロプレンゴム（ネオプレンゴム）、ブチルゴム（イソプレン−イソブチレンゴム）、フッ素ゴムから選ばれる１種以上であることを特徴としている。
【００１１】
請求項３に係る発明は、請求項１又は請求項２記載のゴム組成物であり、アミノアルキルシラン化合物が３−アミノプロピルトリメトキシシラン、３−アミノプロピルトリエトキシシラン、３−（２−アミノエチル）アミノプロピルメチルジメトキシシラン、３−（２−アミノエチル）アミノプロピルトリメトキシシランから選ばれた１種以上であることを特徴としている。
【００１２】
請求項４に係る発明は、請求項１乃至請求項３のいずれかに記載のゴム組成物であり、疎水化剤がデカン酸、ドデカン酸、ステアリン酸、デカン酸塩化物、ドデカン酸塩化物、ステアリン酸塩化物、ヤシアルキル（炭素数１０〜１２）ケテンダイマー、硬化牛脂アルキル（炭素数１４〜１８）ケテンダイマー（ＡＫＤ）の１種以上であることを特徴としている。
【００１３】
請求項５に係る発明は、請求項１乃至請求項４のいずれかに記載のゴム組成物であり、疎水性シリカをゴム１００重量部に対して５〜１００重量部を添加することを特徴としている。
【００１４】
請求項６に係る発明は、請求項１乃至請求項５のいずれかに記載のゴム組成物であり、親水性シリカと疎水性シリカを２０：８０〜５０：５０で併用することを特徴としている。
【発明の効果】
【００１５】
本発明のゴム組成物により、機械物理性能（耐摩耗性、引っ張り強度）向上、耐老化性向上（耐熱老化、耐光老化性及び耐オゾン性）および加工性能が改善され、一般のタイヤ、ベルトなどゴム製品の品質向上に大きく寄与することが可能となる。
【発明を実施するための最良の形態】
【００１６】
以下、本発明を詳細に説明する。
本発明は、親水性シリカを（Ａ）アミノアルキルシラン化合物と反応させて、親水性シリカ表面に反応性のアミノ基を有するアミノアルキルシラン基を導入した後、さらに当該アミノ基と、（Ｂ）疎水化剤と反応させて得られた疎水性シリカを配合したゴム組成物である。
【００１７】
本発明のゴム組成物に用いるゴム（以下「ゴム」とする）は、ゴム弾性を有する伸縮性に優れた有機系高分子化合物であり、天然ゴム及びその誘導体並びに合成ゴムがある。天然ゴムの誘導体としてはエポキシ化天然ゴムがあり、合成ゴムとしてはブタジエンゴム、イソプレンゴム、スチレン−ブタジエンゴム、エチレン−プロプレンジエンゴム、アクリロニトリル−ブタジエンゴム（ニトリルゴム）、クロロプレンゴム（ネオプレンゴム）、ブチルゴム（イソプレン−イソブチレンゴム）、フッ素ゴム、フッ化ビニリデン−パーフルオロプロペンゴム、アクリルゴム、ウレタンゴム、シリコーンゴム、フルオロシリコーンゴム、クロロスルフォン化ポリエチレンゴム（ハイバロンゴム）などがあり、好適には天然ゴム、エポキシ化天然ゴム、ブタジエンゴム、イソプレンゴム、スチレン−ブタジエンゴム、エチレン−プロプレンジエンゴム、アクリロニトリル−ブタジエンゴム（ニトリルゴム）、クロロプレンゴム（ネオプレンゴム）、ブチルゴム（イソプレン−イソブチレンゴム）、フッ素ゴム、より好適には天然ゴム、エポキシ化天然ゴム、スチレン−ブタジエンゴムおよびエチレン−プロプレンジエンゴムである。これらのゴムを単独あるいは２種以上の組み合わせて用いるゴム配合物である。さらに加硫処理が可能なゴム単独物あるいは配合物であり、加硫処理したゴム単独物あるいはゴム配合物も包含される。
【００１８】
本発明のゴム組成物（以下「ゴム組成物」とする）は、本発明で用いる疎水性シリカと前述のゴム配合物を含むゴム組成物である。ゴム組成物の用途としては、自動車用ゴム製品、工業用ゴム製品、建築用ゴム製品があり、具体的には製品輸送車両（自動車、自転車など）タイヤ用のキャップ、ベルト、インナーライラー、カーカス及びタイヤトレッド、産業用ベルト（モータ用ベルトなど）、輸送車両窓枠用ゴム、ケーブルや電線の被覆用ゴム、産業用ゴムホース、パイプ、タンク、フランジ、トレイ、防振ゴム等がある。
【００１９】
本発明で用いる親水性シリカは、特に限定されるものではなく、湿式沈殿法シリカ、湿式ゲル化法シリカ、乾式シリカ（クロロシランの火炎熱分解によって製造されるフュームドシリカを含む）等のいずれのシリカを単独あるいは複数組合せて用いても良い。
【００２０】
本発明で用いるアミノアルキルシラン化合物は、一般式（１）で表されるアミノアルキルシラン化合物である。一般式（１）において、Ｒ１、Ｒ２はそれぞれ独立に炭素数１〜４のアルキレン基であり、具体的にはメチレン基、エチレン基、プロピレン基、イソプロピレン基、ブチレン基、イソブチレン基がある。Ｒ３、Ｒ４、Ｒ５はそれぞれ独立に水素原子、炭素数１〜３のアルキル基、炭素数１〜３のアルコキシ基であり、例えば水素原子、メチル基、エチル基、プロピル基、イソプロピル基、メトキシ基、エトキシ基、プロポキシル基、イソプロポキシル基である。ｎは０〜５の整数である。具体的なアミノアルキルシラン化合物としては、２−アミノエチルトリメトキシシラン、２−アミノエチルトリエトキシシラン、２−アミノエチルエチルジエトキシシラン、３−アミノプロピルトリメトキシシラン、３−アミノプロピルトリエトキシシラン、３−（２−アミノエチル）アミノエチルトリエトキシシラン、３−（２−アミノエチル）アミノエチルエチルジエトキシシラン、３−（２−アミノエチル）アミノプロピルメチルジメトキシシラン、３−（２−アミノエチル）アミノプロピルトリメトキシシラン、３−（２−アミノエチル）アミノプロピルトリエトキシシラン、３−（２−アミノエチル）アミノプロピルエチルジエトキシシランがあり、好ましくは３−アミノプロピルトリメトキシシラン、３−（２−アミノエチル）アミノプロピルメチルジメトキシシラン、３−（２−アミノエチル）アミノプロピルトリメトキシシランである。これらの単独あるいは２種以上を組合せて用いられる。
【００２１】
親水性シリカとアミノアルキルシラン化合物との反応は、特に限定されるものではなく、通常のシラン化合物によるシリカの表面処理の反応に準じて行われる。アミノアルキルシラン化合物の使用量は下式に従い目安を算出することができる。
ａ＝（ｂ×ｃ）／ｄ
ａ：アミノアルキルシラン化合物使用量（ｇ）
ｂ：親水性シリカ（ｇ）
ｃ：シリカ比表面積（ｍ２/ｇ）
ｄ：アミノアルキルシラン化合物の最小被覆面積（ｍ２/ｇ）
ここで、最小被覆面積はStuart-Brieglebの分子モデルから計算される。アミノアルキルシラン化合物の使用量は、目的とする疎水化されたシリカの用途及びその疎水性の程度によって適宜選択されるものであり、通常、親水性シリカに対して２〜２０ｗｔ％、好ましくは４〜１０ｗｔ％である。アミノアルキルシラン化合物の使用量がシリカの２ｗｔ％以下である場合には、親水性シリカの疎水性が低くなる場合がある。アミノアルキルシラン化合物の使用量が親水性シリカの２０ｗｔ％以上になると、使用するアミノアルキルシラン化合物のコストが高くて不経済であり、さらに生成した疎水化されたシリカが凝集し易くなり、乾燥分散が難くなる場合がある。
【００２２】
アミノアルキルシラン化合物の使用方法は、アミノアルキルシラン化合物をそのまま使用する方法、０．５〜２ｗｔ％濃度の希薄水溶液を調製して使用する方法、水溶性有機溶剤に溶解して使用する方法、非水溶性有機溶剤に溶解して使用する方法等があり、いずれの方法を用いても良い。
【００２３】
アミノアルキルシラン化合物の添加方法は、特に限定されるのもではなく、通常、ミキサーやブレンダーの中に親水性シリカを入れ、撹拌しながらアミノアルキルシラン化合物を直接入れる方法、あるいはアミノアルキルシラン化合物の水溶液又は有機溶媒希釈液をスプレー塗布する方法などがあり、いずれを用いても良い。
【００２４】
親水性シリカとアミノアルキルシラン化合物との反応は速やかに進むために、通常、常温〜６０℃の温度で行われる。親水性シリカとアミノアルキルシラン化合物との反応時間は、目的とする疎水化の要求度によって適宜選択され一律に決定できないが、通常、５〜１００分間、好ましく２０〜６０分間で、ほぼ完全に反応は進み、アミノアルキルシラン化合物は外に反応性アミノ基を向け、親水性シリカ表面のヒドロキシル基（ＯＨ基）と反応して結合する。
【００２５】
本発明で用いる（Ｂ）疎水化剤は、親水性シリカと結合したアミノアルキルシラン化合物のアミノ基と反応して、シリカをより高い疎水性にするための疎水化剤であり、（ａ）カルボン酸化合物、（ｂ）アルキルケテンダイマーがある。（ａ）カルボン酸化合物は、炭素数３〜２２の直鎖あるいは分岐鎖の飽和又は不飽和の１価のカルボン酸及びそのハロゲン化物である。具体的にはプロピオン酸、ブタン酸、ペンタン酸、ヘキサン酸、オクタン酸、デカン酸、ドデカン酸、ミリスチン酸、イソミリスチン酸、パルミチン酸、イソパルミチン酸、ステアリン酸、イソステアリン酸、オレイン酸、１２−ヒドロキシステアリン酸、ベヘニル酸及びこれらのカルボン酸に対応する酸塩化物、酸臭化物、酸ヨウ素化物がある。炭素数が３未満のカルボン酸及びそのハロゲン化物では、得られる疎水化の程度が十分でない場合があり、炭素数が２２を越えるカルボン酸及びそのハロゲン化物は工業的に入手が困難な場合がある。
【００２６】
（ｂ）アルキルケテンダイマーは、一般式（２）で表されるアルキルケテンダイマーであり、Ｒ６、Ｒ７はそれぞれ独立に炭素数３〜２２の直鎖あるいは分岐鎖のアルキル基、炭素数３〜２２の直鎖あるいは分岐鎖のアルケニル基、炭素数７〜２８のアルキルフェニル基である。具体的なアルキルケテンダイマーとしては、プロピルケテンダイマー、ブチルケテンダイマー、オクチルケテンダイマー、２−エチルヘキシルケテンダイマー、デシルケテンダイマー、ドデシルケテンダイマー、ヤシアルキル（炭素数１０〜１２）ケテンダイマー、テトラデシルケテンダイマー、ヘキサデシルケテンダイマー、ステアリルケテンダイマー、イソステアリルケテンダイマー、ベヘニルケテンダイマー、硬化牛脂アルキル（炭素数１４〜１８）ケテンダイマー、牛脂アルキル（炭素数１４〜１８）ケテンダイマー、オレイルケテンダイマー、ブチルフェニルケテンダイマー、オクチルフェニルケテンダイマー、ノニルフェニルケテンダイマー、ドデシルフェニルケテンダイマー、製紙用アルキル（炭素数８〜１８）ケテンダイマー（ＡＫＤ）などがある。Ｒ６、Ｒ７の炭素数が３未満のアルキルケテンダイマーでは、十分な疎水性が得られなく、炭素数が２２を超えるアルキルケテンダイマーは、工業的に入手が困難な場合がある。これらの中で疎水化剤として好ましくは、デカン酸、ドデカン酸、ステアリン酸、デカン酸塩化物、ドデカン酸塩化物、ステアリン酸塩化物、ヤシアルキル（炭素数１０〜１２）ケテンダイマー、硬化牛脂アルキル（炭素数１４〜１８）ケテンダイマー、製紙用アルキル（炭素数８〜１８）ケテンダイマー（ＡＫＤ）である。また、疎水化剤として、これらの単独あるいは２種以上を組合せて用いることができる。
【００２７】
本発明の効果を妨げない範囲内で従来から使用されてきた疎水化剤、例えばジメチルポリシロキサン、末端反応性ヒドロキシル基を持ったジメチルポリシロキサン、ハイドロジエンメチルポリシロキサン、トリメチルクロロシラン等のシランカップリング剤を併用しても良い。
【００２８】
疎水化剤の調製は、（ａ）カルボン酸化合物及び／又は（ｂ）アルキルケテンダイマーを混合する方法、１〜４０ｗｔ％濃度の有機溶剤に溶解して使用する方法、１〜４０ｗｔ％濃度の水溶性有機溶剤に溶解して使用する方法、Ｏ／Ｗ型エマルションとして使用する方法などがあり、何れの方法を用いても良い。有機溶剤としてはトルエン、キシレンなどがあり、水溶性有機溶剤としてはアセトン、メチルエチルケトン、ブチルセルソルブ、ジオキサン、エタノール、エチレングリコール、エチレンカーボネートなどがある。
【００２９】
本発明の疎水性シリカ（以下「疎水性シリカ」とする）は、疎水化剤と、アミノアルキルシラン化合物で処理した親水性シリカを反応させて得られる。両者の混合比率は、疎水化剤に含まれるカルボン酸化合物及びはアルキルケテンダイマーとの合計モル数と、親水性シリカのアミノアルキルシラン化合物処理に用いたアミノアルキルシラン化合物中の反応性アミノ基のモル数の比率として１：１〜２：１、好ましくは１．１：１〜１．５：１である。アミノアルキルシラン化合物中の反応性アミノ基のモル数比率が、当該比率の範囲よりも大きいと反応で残存する親水性のアミノ基のために十分な疎水性が得られない。また、疎水化剤の合計モル数が当該比率の範囲を超えて混合しても、増加に見合うだけの疎水性の向上が得られなく、経済的メリットが得られない。
【００３０】
疎水化剤の添加方法は、特に限定されるのもではなく、通常、ミキサーやブレンダーの中にアミノアルキルシラン化合物で処理した親水性シリカを入れ、撹拌しながら疎水化剤を直接入れる方法、あるいは疎水化剤の溶媒希釈液をスプレー塗布する方法などがあり、いずれを用いても良い。
【００３１】
疎水化剤とアミノアルキルシラン化合物で処理した親水性シリカとの反応温度は、使用する疎水化剤とアミノアルキルシラン化合物の種類により適宜決定すればよいが、通常、常温〜１００℃である。また、疎水化剤とアミノアルキルシラン化合物で処理した親水性シリカとの反応時間は、目的とする疎水性シリカの用途、疎水性の要求度によって適宜選択され一律に決定できないが、通常、２０〜１２０分間、好ましく３０〜９０分間である。
【００３２】
本発明の疎水化シリカの製造において、疎水性シリカの微粒子を製造してから使用するまでに長時間保管する場合があり、この間に疎水性シリカの粉体の凝集が生じる場合がある。これを防止するために疎水化剤と、アミノアルキルシラン化合物で処理した親水性シリカとの疎水化反応時にフッ素系界面活性剤の添加により、分散性に優れた疎水性シリカが得られる。フッ素系界面活性剤としては、一般式（３）〜（５）で表されるフッ素系化合物がある。ここで、一般式（３）において、Ｒ８は炭素数５〜１８のパーフルオロアルキル基；ＸはＣＯＯＭ（カルボン酸残基）、ＳＯ３Ｍ（スルホン酸残基）；Ｍはナトリウム原子、カリウム原子、リチウム原子である。また、一般式（４）において、Ｒ９は炭素数５〜１８のパーフルオロアルキル基；Ｙは水素原子、−ＯＰＯ（ＯＨ）２（燐酸残基）；ｐは１〜１５の整数である。さらに一般式（５）において、Ｒ１０は炭素数５〜１８のパーフルオアルキル基；Ｚは塩素原子、臭素原子、ヨウ素原子、硫酸残基、燐酸残基、炭素数１〜６のカルボン酸残基である。
【００３３】
【化３】
2008106205.tif 000004
【００３４】
【化４】
2008106205.tif 000005
【００３５】
【化５】
2008106205.tif 000006
【００３６】
一般式（３）〜（５）で表されるフッ素系界面活性剤の添加量は、疎水性シリカ粉体の凝集防止の要求程度に応じて適宜その添加量を決定すれば良いが、通常、親水性シリカに対して０．０１〜２ｗｔ％であり、好ましくは０．０５〜１．５ｗｔ％である。０．０１ｗｔ％未満では、凝集防止効果が十分に得られない場合がある。フッ素系界面活性剤の添加量が２ｗｔ％を超えても本発明の効果は得られるが、添加量の割りに得られる効果の向上度合いが小さい場合がある。
【００３７】
また、本発明の効果を妨げない範囲内で疎水性シリカの分散性を向上させるために、シリコーンオイル等を併用しても良い。シリコーンオイルとしては、通常、直鎖状シロキサン構造を持っている非反応性シリコーンオイル、メチルフェニルシリコーンオイル、アルキル変性シリコーンオイル、ポリエーテル変性シリコーンおよび脂肪酸エステル変性シリコーンオイルなどが挙げられ、その動粘度は通常、１〜１０万ｍｍ２／ｓである。界面活性剤およびシリコーンオイルの添加量は、通常、アミノアルキルシラン化合物で処理した親水性シリカに対して通常、０．２〜５ｗｔ％である。
【００３８】
本発明のゴム組成物は、ゴム配合物と疎水性シリカを含むゴム組成物であり、ゴム組成物には、クレー、タルク、亜鉛華などの無機系充填材、ステアリン酸などの高級脂肪酸やその金属塩、動植物油などの有機系充填材、界面活性剤、加硫促進剤などが配合されていてもよい。また、疎水性シリカと親水性シリカを併用して配合してもよい。ゴム組成物における疎水性シリカの配合比率は、ゴム１００重量部に対して疎水性シリカ５〜１００重量部、好ましくは疎水性シリカ１０〜８０重量部である。疎水性シリカが５重量部以下では、ゴム組成物の耐摩耗性、耐老化性の改善効果が少なく、好ましくない。また、１００重量部を超えると、ゴム組成物の機械物理性能が劣る場合やゴム組成物中の疎水性シリカ及びその他の配合成分の均一分散が困難になり、好ましくにい。好ましくはゴム１００重量部に対して疎水性シリカが１０〜８０重量部である。また、ゴム組成物におけるゴムの組成は、ゴム組成物を適用するゴム製品の種類と用途によって適宜配合を選択し決定すればよく、特に限定されるものではない。
【００３９】
ゴムと疎水性シリカの混合は、特に限定されるものではなく、一般的な混合方法で行われる。例えば、天然ゴム及び／又は合成ゴム、亜鉛華、クレー、ステアリン酸等の各種添加剤、疎水性シリカ及び親水性シリカをそれぞれ所定量入れ、高トルク型密閉式ミキサーで約５分〜２０分間混練し、次いで、混練物をロールミキサーに移し、架橋剤−架橋促進剤（例えば硫黄）を入れて５０℃、５分〜１０分間混練して疎水性シリカ配合のゴム組成物が得られる。疎水性シリカ配合のゴム組成物の物性を測定するには、疎水性シリカ配合のゴム組成物を金型（長さ１５ｃｍ×幅１５ｃｍ×厚さ０．２ｃｍ）に入れて１６０℃、２０分間プレスして、ゴム組成物試験片（ゴムシート）を作成し、試験に供する。
【００４０】
ゴム組成物への疎水性シリカの配合により、ゴム組成物の機械物理性能（耐摩耗性、引っ張り強度）向上、耐老化性向上（耐熱老化、耐光老化性及び耐オゾン性）および加工性能が改善される。例えば、合成ゴムのエチレン−プロプレンジエンゴム（ＥＰＤＭ）と非共役ジエンモノマーとの共重合体は硫黄架橋（加硫）が可能で、耐熱老化性、耐候性、耐溶剤性、耐薬品性にもすぐれ、電気的性能も良好なために自動車用ゴム製品、工業用ゴム製品、建築用ゴム製品、高圧ゴム被覆電線や被覆ケーブル線等、用途が広い。しかし、耐オゾン性や耐磨耗性が低い。本発明の疎水性シリカの配合により、耐オゾン性や耐磨耗性改善されただけでなく、ゴム組成物の粘度を下げることができ、加工性の改善も得られる。
【実施例】
【００４１】
以下、実施例によって、本発明をさらに詳細に説明するが、本発明はこれら実施例に限定されるものではない。
【００４２】
（アミノアルキルシラン化合物）
Ａ−１：３−（２−アミノエチル）アミノプロピルトリメトキシシラン〔「トーレシリコーンＳＨ６０２０」（商品名）、東レ・ダウコーニングシリコーン（株）製〕
Ａ−２：３−（２−アミノエチル）アミノプロピルメチルジメトキシシラン〔「トーレシリコーンＳＳ１０２０」（商品名）、東レ・ダウコーニングシリコーン（株）製〕
Ａ−３：３−アミノプロピルトリエトキシシラン〔「トーレシリコーンＺ−６０１１」（商品名）、東レ・ダウコーニングシリコーン（株）製〕
Ａ−４：３−アミノプロピルトリメトキシシラン〔「トーレシリコーンＺ−６６１０」（商品名）、東レ・ダウコーニングシリコーン（株）製〕
【００４３】
（親水性シリカ）
Ｂ−１：親水性シリカ（湿式沈殿シリカ）〔「ＺＥＯＳＩＬ２００」（商品名）、Ｊ．Ｍ．Ｈｕｂｅｒ（株）製〕
Ｂ−２：親水性シリカ（乾式シリカ）〔「ＡＥＲＯＳＩＬ１３０」（商品名）、日本アエロジル（株）製]〕
【００４４】
（疎水化剤）
Ｃ−１：ステアリン酸エマルション（ステアリン酸：２０ｗｔ％濃度）〔伯東（株）製〕
Ｃ−２：アルキルケテンダイマーエマルション（ＡＫＤ：２０ｗｔ％濃度）〔伯東（株）製〕
【００４５】
（その他１）
Ｄ−１：パーフルオロオクチルスルフォン酸ナトリウムＣ８Ｆ１７ＳＯ３Ｎａエマルション
（１０ｗｔ％濃度）〔伯東（株）製〕
Ｄ−２：ジメチルポリシロキサン〔「ＳＨ２００」（商品名）、動粘度１０００ｍｍ２／ｓ、東レ・ダウコーニングシリコーン（株）製〕
【００４６】
（疎水性シリカ１）
撹拌機、温度計およびコンデンサーを付けた１０００ｍＬ反応容器に脱イオン水２００ｍＬ、アミノアルキルシラン化合物（Ａ−１）２ｇを添加し、撹拌下、親水性シリカ（Ｂ−１）２０ｇをゆっくり添加し、室温で３０分間、疎水化反応を行った。次にステアリン酸エマルション（Ｃ−１）２０ｍｇ、水１００ｍＬを添加して１時間、撹拌、混合し、遠心分離によってアミノアルキルシラン−ステアリン酸エマルション処理したシリカを分離した。分離したシリカを１３０℃で４時間、加熱し、水分を除去して疎水性シリカ１を得た。
【００４７】
（疎水性シリカ２〜４）
実施例１において、アミノアルキルシラン化合物（Ａ−１）をアミノアルキルシラン化合物（Ａ−１）〜（Ａ−４）に代え、同様にして疎水性シリカ２〜４を調製した。
【００４８】
（疎水性シリカ５）
実施例１において、ステアリン酸エマルション（Ｃ−１）２０ｍＬをＡＫＤエマルション（Ｃ−２）２０ｍＬに代え、同様にして疎水性シリカ５を調製した。
【００４９】
（疎水性シリカ６）
実施例１において、親水性シリカ（Ｂ−１）２０ｇの添加と共にパーフルオロオクチルスルフォン酸ナトリウムエマルション４ｍＬを添加し、同様にして疎水性シリカ６を調製した。
【００５０】
（疎水性シリカ７）
撹拌機、温度計およびコンデンサーを付けた１０００ｍＬ反応容器に脱イオン水２００ｍＬ、アミノアルキルシラン化合物（Ａ−１）２ｇを添加し、撹拌下、親水性シリカ（Ｂ−１）２０ｇをゆっくり添加し、室温で３０分間、疎水化反応を行った。さらに１１０℃で１時間、加熱し、水分を除去して疎水性シリカ７を得た。
【００５１】
（疎水性シリカ８）
撹拌機、温度計およびコンデンサーを付けた１０００ｍＬ反応容器に撹拌下、親水性シリカ（Ｂ−１）２０ｇを入れ、ゆっくりと撹拌しながら、ジメチルポリシロキサン（Ｄ−２）２ｇ及び触媒量のトリエチレンテトラミンを加え、均一に撹拌、混合した。窒素気流下で１３０〜１５０℃に加熱し、２時間維持して水分を除去し、冷却して疎水性シリカ８を得た。
【００５２】
（疎水性シリカ９）
撹拌機、温度計およびコンデンサーを付けた１０００ｍＬ反応容器に撹拌下、親水性シリカ（Ｂ−１）２０ｇを入れ、ゆっくりと撹拌しながら、ステアリン酸エマルション（Ｃ−１）２０ｍＬを加え、均一に撹拌、混合した。窒素気流下で１３０〜１５０℃に加熱し、２時間維持して水分を除去し、冷却して疎水性シリカ９を得た。
【００５３】
（疎水性シリカの疎水化の評価）
特開平５−９７４２３公報に記載される透過率法を用いて疎水性シリカ１〜９の疎水化度を測定した。疎水性シリカ１ｇ、水１００ｇを２００ｍＬ分液ロートに入れ、５分間しんとうした後、１分間静置した。分液ロートの下部水相から懸濁した水１０ｍＬを取り、吸光光度計にて波長５５０ｎｍの透過率を測定した。採取した懸濁液の透過率を求め、次式により疎水性シリカの疎水化度（％）を算出した。疎水化度（％）が高いほど、疎水性が高いことを示す。
（疎水化度）（％）＝（α／β）×１００
α：疎水性シリカによる懸濁した水相の透過率（％）
β：純水の透過率（％）
結果を表1に示した。
【００５４】
【表１】
2008106205.tif 000007
【００５５】
（疎水性シリカを含有するゴム組成物の調製）
下記配合原料を用いて、ゴム組成物を調製した。
【００５６】
（ゴム）
Ｅ−１：エチレン−プロプレンジエンゴム（ＥＰＤＭ）（日本合成ゴム（株）製）
Ｅ−２：天然ゴム（ＮＲ）（Ｋｕｍｐｌａｎ  Ｇｕｔｈｒｉｅ  Ｂｅｒｈａｄ社（マレーシア）製）
Ｅ−３：エポキシ化天然ゴム（ＥＮＲ）（Ｋｕｍｐｌａｎ  Ｇｕｔｈｒｉｅ  Ｂｅｒｈａｄ社（マレーシア）製）
Ｅ−４：ハイスチレン樹脂（日本合成ゴム（株）製）
Ｅ−５：ポリブタジエンゴム（ＢＲ）（日本エラストマー（株））
Ｅ−６：スチレンーブタジエンゴム（ＳＢＲ）（住友化学（株）製）
【００５７】
（その他２）
Ｆ−１：硫黄（試薬）
Ｆ−２：ポリエチレングリコール（「ＰＥＧ−４０００」（商品名）、日本油脂（株）製）
Ｆ−３：亜鉛華（日本化学（株）製）
Ｆ−４：ステアリン酸（試薬）
Ｆ−５：クレー（「ＨＡクレー」（商品名）、丸尾カルシウム（株）製）
Ｆ−６：シリカ（親水性シリカ）（「ニップシールＶＮ３」（商品名）、日本シリカ（株）製）
【００５８】
（実施例１）
高トルク撹拌機、温度計およびコンデンサーを付けた１５００ｍＬミキサーに撹拌下、エチレン−プロプレンジエンゴム（ＥＰＤＭ）（Ｅ−１）１３５ｇ、天然ゴム（Ｅ−２）１００ｇ、エポキシ化天然ゴム（ＥＮＲ）（Ｅ−３）２０ｇ、ハイスチレン樹脂（Ｅ−４）１００ｇ、ポリブタジエンゴム（ＢＲ）（Ｅ−５）、ポリエチレングリコール（Ｆ−２）２ｇ、亜鉛華（Ｆ−３）１８ｇ、ステアリン酸（Ｆ−４）５ｇ、クレー（Ｆ−５）１２０ｇ、シリカ（親水性シリカ）（Ｆ−６）４０ｇ、疎水性シリカ１：６０ｇを入れ、５分間混練した。次いで、混練物をロールミキサーに移し、硫黄（Ｆ−１）９ｇを入れて、５０℃、５分間混練しゴム組成物を得た。得られたゴム組成物を金型（長さ１５ｃｍ×幅１５ｃｍ×厚さ０．２ｃｍ）に入れて１６０℃、２０分間プレスして、ゴム組成物試験片（ゴムシート）を作成した。
【００５９】
（実施例２〜実施例９）
実施例１において、疎水性シリカ１（６０ｇ）を疎水性シリカ２（６０ｇ）〜疎水性シリカ９（６０ｇ）にそれぞれ置き換え、同様の方法でそれぞれに対応するゴム組成物及びゴム組成物試験片（ゴムシート）を作成した。
【００６０】
（ゴム組成物の物性試験）
調製したゴム組成物の物性試験を以下の方法で行った。
・ムーニー粘度（ＭＬ１＋４）：ＪＩＳ  Ｋ６３００に従って、未加硫ゴム組成物を使用して１００℃で測定した。
・引張強度（ＴＢ）、伸び（ＥＢ）：ＪＩＳ  Ｋ６３０１  「加硫ゴム物理試験方法」に従って、引張強度は「ＴＢ：ＭＰａ」、伸びは「ＥＢ：％」として測定した。
・耐摩耗性：テーバー摩耗試験器を用いて研磨砥石Ｈ−１８、荷重０．４９Ｎ、回転数１０００回として摩耗容量（ｃｍ３）を測定した。
・耐オゾン性：オゾンウエザーメーター  ＯＳＭ−Ｈ（スガ試験機株）を使用し、温度４０℃、オゾン濃度５０ｐｐｈｍ（ｐｐｈｍ：parts per hundred million）の環境下で２０％伸長サンプルの亀裂の有無で評価した。
【００６１】
【表２】
2008106205.tif 000008
【００６２】
本発明の疎水性シリカ含有のゴム組成物では、ムーニー粘度の低下、引張強度、伸び及び耐摩耗性の改善が見られる。また、オゾンによる亀裂の発生も無く、耐オゾン性も向上していることが分かる。